МОДУЛЬНОЕ БУРОВОЕ ДОЛОТО С НЕПОДВИЖНЫМИ РЕЗЦАМИ, КОРПУСЫ МОДУЛЬНОГО БУРОВОГО ДОЛОТА С НЕПОДВИЖНЫМИ РЕЗЦАМИ И СООТВЕТСТВУЮЩИЕ СПОСОБЫ ИЗГОТОВЛЕНИЯ

1. Корпус модульного бурового долота с неподвижными режущими элементами, содержащий держатель лопастей и, по меньшей мере, одну лопасть, закрепленную в держателе лопастей.
2. Корпус по п.1, в котором, по меньшей мере, одна лопасть имеет, по меньшей мере, один паз для вставок.
3. Корпус по п.1, в котором держатель лопастей изготовлен из, по меньшей мере, одного из материалов, выбранного из группы, состоящей из следующего: цементированные твердые частицы, цементированные карбиды, керамика, металлические сплавы и пластики.
4. Корпус по п.1, в котором, по меньшей мере, одна лопасть изготовлена из, по меньшей мере, одного из материалов, выбранного из группы, состоящей из следующего: цементированные твердые частицы, цементированные карбиды, керамика, металлические сплавы и пластики.
5. Корпус по п.3, в котором, по меньшей мере, одна лопасть состоит, по существу, из цементированного карбида.
6. Корпус по п.4, в котором держатель лопастей состоит, по существу, из цементированного карбида.
7. Корпус по п.1, в котором держатель лопастей содержит, по меньшей мере, один паз для лопасти, и каждая лопасть закреплена в одном из пазов для лопастей.
8. Корпус по п.1, в котором держатель лопастей изготовлен из материала, содержащего первый цементированный карбид, и, по меньшей мере, одна лопасть изготовлена из материала, содержащего второй цементированный карбид, и первый цементированный карбид и второй цементированный карбид различаются, по меньшей мере, одним свойством.
9. Корпус по п.1, в котором первый цементированный карбид и второй цементированный карбид содержат частицы карбида, по меньшей мере, одного переходного металла в связке.
10. Корпус по п.9, в котором для первого цементированного карбида и второго цементированного карбида, по меньшей мере, один переходный металл, образующий карбид, выбран из титана, хрома, ванадия, циркония, гафния, тантала, молибдена, ниобия и вольфрама, а связка содержит, по меньшей мере, один металл, выбранный из кобальта, никеля, железа, сплава кобальта, сплава никеля и сплава железа.
11. Корпус по п.10, в котором связка дополнительно содержит, по меньшей мере, одно легирующее вещество, выбранное из вольфрама, титана, тантала, ниобия, хрома, молибдена, бора, углерода, кремния, рутения, рения, марганца, алюминия и меди.
12. Корпус по п.10, в котором карбид, входящий в состав первого цементированного карбида, и карбид, входящий в состав второго цементированного карбида, содержат карбид вольфрама.
13. Корпус по п.12, в котором связка, входящая в состав первого цементированного карбида, и связка, входящая в состав второго цементированного карбида, содержат кобальт.
14. Корпус по п.8, в котором, по меньшей мере, одно свойство выбрано из группы, состоящей из следующего: модуль упругости, твердость, сопротивление износу, трещиностойкость, прочность на растяжение, коррозионная стойкость, коэффициент термического расширения и коэффициент теплопроводности.
15. Корпус по п.9, в котором связка, входящая в состав первого цементированного карбида, и связка, входящая в состав второго цементированного карбида, различаются по химическому составу.
16. Корпус по п.9, в котором процентное содержание по весу связки в первом цементированном карбиде отличается от процентного содержания по весу связки во втором цементированном карбиде.
17. Корпус по п.9, в котором карбид переходного металла, входящий в состав первого цементированного карбида, и карбид переходного металла, входящий в состав второго цементированного карбида, отличаются, по меньшей мере, одним из следующего: химическим составом и средним размером зерна.
18. Корпус по п.9, в котором первый цементированный карбид и второй цементированный карбид содержат от 2 до 40 весовых процентов связки и от 60 до 98 весовых процентов карбида переходного металла.
19. Корпус по п.9, в котором, по меньшей мере, один из первого и второго цементированных карбидов содержит частицы карбида вольфрама со средним размером зерна от 0,3 до 10 мкм.
20. Корпус по п.9, в котором один из первого и второго цементированных карбидов содержит частицы карбида вольфрама со средним размером зерна от 0,5 до 10 мкм, а другой из первого и второго цементированных карбидов содержит частицы карбида вольфрама со средним размером зерна от 0,3 до 1,5 мкм.
21. Корпус по п.9, в котором один из первого и второго цементированных карбидов содержит на 1-10 весовых процентов связки больше, чем другой из первого и второго цементированных карбидов.
22. Корпус по п.9, в котором твердость первого цементированного карбида составляет от 85 до 90 единиц твердости по шкале А Роквелла, а твердость второго цементированного карбида составляет от 90 до 94 единиц твердости по шкале А Роквелла.
23. Корпус по п.9, в котором первый цементированный карбид содержит от 10 до 15 весовых процентов кобальтового сплава, а второй цементированный карбид содержит от 6 до 15 весовых процентов кобальтового сплава.
24. Корпус по п.1, в котором, по меньшей мере, одна лопасть содержит, по меньшей мере, два элемента.
25. Модульное буровое долото с неподвижными режущими элементами, содержащее корпус модульного бурового долота по п.1.
26. Модульное буровое долото с неподвижными режущими элементами, содержащее держатель лопастей, по меньшей мере, одну лопасть, закрепленную в держателе лопастей, и, по меньшей мере, одну режущую твердосплавную вставку, установленную в, по меньшей мере, одной лопасти.
27. Буровое долото по п.26, в котором, по меньшей мере, одна режущая твердосплавная вставка выбрана из группы, состоящей из следующего: твердосплавной вставки из цементированного карбида и твердосплавной вставки, армированной поликристаллическими синтетическими алмазами.
28. Буровое долото по п.26, в котором, по меньшей мере, одна лопасть содержит, по меньшей мере, один паз для вставок, а, по меньшей мере, одна режущая твердосплавная вставка установлена в, по меньшей мере, одном пазу.
29. Буровое долото по п.28, в котором, по меньшей мере, одна режущая твердосплавная вставка выбрана из группы, состоящей из следующего: твердосплавной вставки из цементированного карбида и твердосплавной вставки, армированной поликристаллическими синтетическими алмазами.
30. Способ изготовления корпуса модульного бурового долота с неподвижными режущими элементами, содержащий следующие этапы:
изготовления держателя лопастей;
изготовления, по меньшей мере, одной лопасти;
закрепления, по меньшей мере, одной лопасти в держателе лопастей.
31. Способ по п.30, в котором этап закрепления, по меньшей мере, одной лопасти в держателе лопастей содержит, по меньшей мере, одно из следующего: вставку лопасти в паз, выполненный в держателе лопастей, соединения при помощи сварки лопасти с держателем лопастей, соединения при помощи пайки твердым припоем лопасти с держателем лопастей, соединения при помощи пайки мягким припоем лопасть с держателем лопастей, установку лопасти в держателе лопастей при помощи холодной запрессовки, установку лопасти в держателе лопастей при помощи горячей запрессовки, соединения лопасти с держателем лопастей при помощи клея, установку лопасти в держателе лопастей с использованием резьбового крепежного элемента или механическое закрепление лопасти в держателе лопастей.
32. Способ по п.30, в котором материал, по меньшей мере, одной лопасти содержит цементированные твердые частицы.
33. Способ по п.32, в котором цементированные твердые частицы представляют собой цементированный карбид.
34. Способ по п.30, в котором материал держателя лопастей содержит, по меньшей мере, одно из следующего: цементированные твердые частицы и сталь.
35. Способ по п.34, в котором материал держателя лопастей содержит цементированный карбид.
36. Способ по п.35, в котором держатель лопастей состоит, по существу, из цементированного карбида.
37. Способ по п.30, в котором держатель лопастей и, по меньшей мере, одна лопасть, каждый содержит цементированный карбид, включающий частицы, по меньшей мере, одного карбида в связке, причем упомянутый, по меньшей мере, один карбид представляет собой карбид переходного металла, выбранного из титана, хрома, ванадия, циркония, гафния, тантала, молибдена, ниобия и вольфрама, а упомянутая связка содержит, по меньшей мере, один металл, выбираемый из кобальта, никеля, железа, сплава кобальта, сплава никеля и сплава железа.
38. Способ по п.37, в котором связка для цементированного карбида в держателе лопастей и связка для цементированного карбида в, по меньшей мере, одной лопасти, каждая дополнительно содержит одно легирующее вещество, выбранное из вольфрама, титана, тантала, ниобия, хрома, молибдена, бора, углерода, кремния, рутения, рения, марганца, алюминия, меди, ванадия, циркония и гафния.
39. Способ по п.37, в котором карбид представляет собой карбид вольфрама, а связка содержит кобальт.
40. Способ по п.37, в котором этап изготовления, по меньшей мере, одной лопасти содержит уплотнение порошкового металла в неспеченую прессовку, механическую обработку неспеченой прессовки и спекание механически обработанной неспеченой прессовки.
41. Способ по п.40, в котором этап изготовления, по меньшей мере, одного держателя содержит уплотнение порошкового металла в неспеченую прессовку, механическую обработку неспеченой прессовки и спекание механически обработанной неспеченой прессовки.
42. Способ по пп.40 и 41, в котором порошковый металл содержит порошок карбида металла и порошок связки.
43. Способ по п.30, в котором, по меньшей мере, одна лопасть содержит множество элементов, и осуществляют закрепление множества элементов в держателе лопастей.
44. Способ по п.30, дополнительно содержащий механическую обработку для создания, по меньшей мере, одного паза для вставок в, по меньшей мере, одной лопасти.
45. Способ изготовления модульного бурового долота с неподвижными режущими элементами, содержащий следующие этапы:
изготовления корпуса модульного бурового долота по п.1;
закрепления, по меньшей мере, одной режущей твердосплавной вставки в, по меньшей мере, одной лопасти.